(57)【要約】  本発明は、電池セル折り曲げ装置に関し、より詳細には、正極、分離膜及び負極を含む電極組立体を電池ケースに装着し、熱融着により密封された構造の電池セルの外周面を折り曲げるための折り曲げ装置であって、前記電池セルが搭載されるベースプレート；前記電池セルがベースプレート上に搭載された状態で、電池ケースの左側及び右側の外周面と電極組立体収納部の外面との間に挿入される一対の折り曲げガイド；前記折り曲げガイドに対応して電池ケースの外周面を電極組立体収納部の外面側に折り曲げ加圧する加圧ローラ；及び前記加圧ローラに隣接して位置し、折り曲げられた電池ケースの外周面を加熱するための加熱部材；を含むことを特徴とする電池セル折り曲げ装置を提供する。
2016534538.tif 000002
【特許請求の範囲】
【請求項１】
正極、分離膜及び負極を含む電極組立体を電池ケースに装着し、熱融着により密封された構造の電池セルの外周面を折り曲げるための折り曲げ装置であって、
前記電池セルが搭載されるベースプレートと、
前記電池セルがベースプレート上に搭載された状態で、電池ケースの左側及び右側の外周面と電極組立体収納部の外面との間に挿入される一対の折り曲げガイドと、
前記折り曲げガイドに対応して電池ケースの外周面を電極組立体収納部の外面側に折り曲げ加圧する加圧ローラと、
前記加圧ローラに隣接して位置し、折り曲げられた電池ケースの外周面を加熱するための加熱部材と、
を含むことを特徴とする、電池セル折り曲げ装置。
【請求項２】
前記電極組立体は、フォールディング型構造、スタック型構造、またはスタック／フォールディング型構造であることを特徴とする、請求項１に記載の電池セル折り曲げ装置。
【請求項３】
前記電池ケースは、樹脂層と金属層とを含むラミネートシートからなることを特徴とする、請求項１に記載の電池セル折り曲げ装置。
【請求項４】
前記ラミネートシートはアルミニウムラミネートシートであることを特徴とする、請求項３に記載の電池セル折り曲げ装置。
【請求項５】
前記折り曲げガイドは、電池セルの大きさに対応して相互間の間隔の調節が可能な構造からなることを特徴とする、請求項１に記載の電池セル折り曲げ装置。
【請求項６】
前記折り曲げガイドは、電池ケースの外周面と電極組立体収納部の外面との間への挿入方向に直径が減少する構造からなることを特徴とする、請求項１に記載の電池セル折り曲げ装置。
【請求項７】
前記折り曲げガイドは、垂直断面視で三角形状であることを特徴とする、請求項６に記載の電池セル折り曲げ装置。
【請求項８】
前記加熱部材は、加熱温度を調節できる温度調節器をさらに含んでいることを特徴とする、請求項１に記載の電池セル折り曲げ装置。
【請求項９】
請求項１〜８のいずれかに記載の電池セル折り曲げ装置を使用して電池セルの外周面を折り曲げる方法であって、
（ａ）電池セル折り曲げ装置上に電池セルを位置させ、電池セルの外周面を折り曲げる１次折り曲げ過程と、
（ｂ）折り曲げガイドの間隔を調節して電池セルの外周面を加圧する２次折り曲げ過程と、
（ｃ）折り曲げガイドによって加圧した状態で、電池セルの外周面に加熱部材を位置させて加熱と同時に折り曲げる３次折り曲げ過程と、
を含むことを特徴とする、折り曲げ方法。
【請求項１０】
前記過程（ｃ）の加熱温度は１５０℃〜１９０℃の範囲であることを特徴とする、請求項９に記載の折り曲げ方法。
【請求項１１】
前記過程（ｃ）の加熱温度は１７０℃〜１９０℃の範囲であることを特徴とする、請求項１０に記載の折り曲げ方法。
【請求項１２】
前記過程（ｃ）の加熱時間は１秒〜３秒の範囲であることを特徴とする、請求項９に記載の折り曲げ方法。
【請求項１３】
前記過程（ｃ）の加熱は、１．５秒間隔で２回行うことを特徴とする、請求項１２に記載の折り曲げ方法。
【請求項１４】
請求項９に記載の折り曲げ方法で外周面が折り曲げられた電池セルを含んでいることを特徴とする、電池パック。
【請求項１５】
請求項１４に記載の電池パックを電源として含んでいるデバイス。
【請求項１６】
前記デバイスは、携帯電話、携帯用コンピュータ、スマートフォン、タブレットＰＣ、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車、及び電力貯蔵装置からなる群から選択されることを特徴とする、請求項１５に記載のデバイス。
【発明の詳細な説明】
【技術分野】
【０００１】
本発明は、電池セル折り曲げ装置に係り、より詳細には、正極、分離膜及び負極を含む電極組立体を電池ケースに装着し、熱融着により密封された構造の電池セルの外周面を折り曲げるための折り曲げ装置であって、前記電池セルが搭載されるベースプレート、前記電池セルがベースプレート上に搭載された状態で、電池ケースの左側及び右側の外周面と、電極組立体収納部の外面との間に挿入される一対の折り曲げガイド、前記折り曲げガイドに対応して電池ケースの外周面を電極組立体収納部の外面側に折り曲げ加圧する加圧ローラ、及び前記加圧ローラに隣接して位置し、折り曲げられた電池ケースの外周面を加熱するための加熱部材を含むことを特徴とする電池セル折り曲げ装置に関する。
【背景技術】
【０００２】
最近使用量が増加している二次電池は、電池の形状面では、薄い厚さで携帯電話などのような製品に適用できる角型二次電池及びパウチ型二次電池に対する需要が高く、材料面では、高いエネルギー密度、放電電圧、出力安定性などの利点を有するリチウムイオン電池、リチウムイオンポリマー電池などのようなリチウム二次電池に対する需要が高い。
【０００３】
また、二次電池は、正極／分離膜／負極構造の電極組立体がどのような構造からなっているかによって分類されることもあり、代表的には、長いシート状の正極と負極とを分離膜が介在した状態で巻き取った構造のジェリーロール型（巻き取り型）電極組立体、所定の大きさの単位に切り取った多数の正極と負極とを分離膜を介在した状態で順次積層したスタック型（積層型）電極組立体、所定単位の正極と負極とを分離膜を介在した状態で積層したバイセル（Ｂｉ−ｃｅｌｌ）又はフルセル（Ｆｕｌｌ  ｃｅｌｌ）を分離フィルムで巻き取った構造のスタック／フォールディング型電極組立体などを挙げることができる。
【０００４】
最近は、スタック型又はスタック／フォールディング型電極組立体をアルミニウムラミネートシートのパウチ型電池ケースに内蔵した構造のパウチ型電池が、低い製造コスト、小さい重量、容易な形態変形などを理由で、多くの関心を集めており、また、その使用量が次第に増加している。
【０００５】
図１には、従来の代表的なパウチ型二次電池の一般的な構造が分解斜視図として模式的に示されている。
【０００６】
図１を参照すると、パウチ型二次電池１０は、電極組立体３０、電極組立体３０から延びている電極タブ４０，５０、電極タブ４０，５０に溶接されている電極リード６０，７０、及び電極組立体３０を収容する電池ケース２０を含んで構成されている。
【０００７】
電極組立体３０は、分離膜が介在した状態で正極と負極とが順次積層されている発電素子であって、スタック型又はスタック／フォールディング型構造からなっている。電極タブ４０，５０は電極組立体３０の各極板から延びており、電極リード６０，７０は、各極板から延びた複数個の電極タブ４０，５０と、例えば、溶接によりそれぞれ電気的に接続されており、電池ケース２０の外部に一部が露出している。また、電極リード６０，７０の上下面の一部には、電池ケース２０との密封度を高めると同時に電気的絶縁状態を確保するために、絶縁フィルム８０が付着されている。
【０００８】
電池ケース２０は、アルミニウムラミネートシートからなっており、電極組立体３０を収容できる空間を提供し、全体的にパウチ形状を有している。図１に示したような積層型電極組立体３０の場合、多数の正極タブ４０及び多数の負極タブ５０が電極リード６０，７０に共に結合され得るように、電池ケース２０の内部上端は電極組立体３０から離隔している。
【０００９】
このようなパウチ型電池は、電極組立体をラミネートシートに収納し、電解液を注入して熱融着などで密封するステップを経、電池セルの外周面又は熱融着部位（シール部）を垂直に折り曲げて収納部の側壁に密着させるために、折り曲げ装置に収納した後、シール部を加圧して折り曲げる過程を経るようになる。しかし、シール部を折り曲げ装置で垂直に折り曲げる場合、時間が経過するにつれて折り曲げ部位が復元され、電池セルの寸法設計に不良が発生して再び作業を繰り返さなければならないという問題点がある。
【００１０】
したがって、パウチ型電池においてシール部を折り曲げる場合の問題点を根本的に解決できる技術に対する必要性が高い実情である。
【発明の概要】
【発明が解決しようとする課題】
【００１１】
本発明は、上記のような従来技術の問題点及び過去から要請されてきた技術的課題を解決することを目的とする。
【００１２】
すなわち、本発明の目的は、電池セルの外周面をそれぞれ垂直に折り曲げて収納部の側壁に密着させる過程において、加熱部材を含む電池セル折り曲げ装置を使用することによって、時間が経過するにつれて折り曲げ部位が復元されて発生し得る、電池セルの寸法設計に不良が発生する問題点を解決するための電池セル折り曲げ装置を提供することである。
【００１３】
本発明の他の目的は、既存の折り曲げ工程の単純化、及び外観不良などの問題点を解決し、収率の向上及び高い良品率を確保すると同時に製造工程が容易な電池セル折り曲げ方法を提供することである。
【課題を解決するための手段】
【００１４】
このような目的を達成するための本発明に係る電池セル折り曲げ装置は、正極、分離膜及び負極を含む電極組立体を電池ケースに装着し、熱融着により密封された構造の電池セルの外周面を折り曲げるための折り曲げ装置であって、
前記電池セルが搭載されるベースプレートと、
前記電池セルがベースプレート上に搭載された状態で、電池ケースの左側及び右側の外周面と電極組立体収納部の外面との間に挿入される一対の折り曲げガイドと、
前記折り曲げガイドに対応して電池ケースの外周面を電極組立体収納部の外面側に折り曲げ加圧する加圧ローラと、
前記加圧ローラに隣接して位置し、折り曲げられた電池ケースの外周面を加熱するための加熱部材と、
を含む構造で構成されている。
【００１５】
したがって、本発明に係る電池セル折り曲げ装置は、電池セルの外周面を垂直に折り曲げて収納部の側壁に密着させる過程において折り曲げ部位を加熱する加熱部材を含むことによって、外周面の折り曲げと同時に加熱して、時間が経過するにつれて折り曲げ部位が復元されて発生し得る、電池セルの寸法設計に不良が発生する問題点を解決することができる。
【００１６】
前記電極組立体は、多数の電極タブを接続して正極と負極とを構成する構造であれば特に制限されるものではなく、好ましくは、フォールディング型構造、スタック型構造及びスタック／フォールディング型構造を挙げることができる。スタック／フォールディング型構造の電極組立体についての詳細な内容は、本出願人の韓国特許出願公開第２００１−００８２０５８号、第２００１−００８２０５９号及び第２００１−００８２０６０号に開示されており、前記出願は、本発明の内容に参照として組み込まれる。
【００１７】
本発明に係る電池セル折り曲げ装置は、特に、金属層と樹脂層とを含むラミネートシート、一具体例において、アルミニウムラミネートシートのパウチ型ケースの収納部に電極組立体が内蔵されているパウチ型二次電池に好ましく適用され得る。
【００１８】
一具体例において、前記折り曲げガイドは、電池セルの大きさに対応して相互間の間隔の調節が可能な構造からなることができる。このような構造により、様々な大きさの電池セルに応じて安定的に折り曲げ部位を形成させることができる。
【００１９】
他の具体例において、前記折り曲げガイドは、電池ケースの外周面と電極組立体収納部の外面との間への挿入方向に直径が減少する構造からなってもよい。このような構造により、電池ケースの外周面が電極組立体の収納部の外面に効果的に密着して折り曲げられ、所望の折り曲げ位置を誘導することができる。具体的に、前記折り曲げガイドは、垂直断面視で三角形状からなることができる。
【００２０】
前記加熱部材は、加熱温度を調節できる温度調節器をさらに含むことができ、前記折り曲げ部位を加熱するための最適の温度を設定して加圧と同時に加熱する過程を行うことができる。
【００２１】
また、本発明に係る電池セルは、リチウム含有電解液が電極組立体に含浸されているリチウムイオン二次電池、リチウム含有電解液がゲルの形態で電極組立体に含浸されている、いわゆる、リチウムイオンポリマー電池などのリチウム二次電池に好ましく適用され得る。
【００２２】
参考に、リチウム二次電池は、正極、負極、分離膜、及びリチウム塩含有非水電解液で構成されている。
【００２３】
前記正極は、例えば、正極集電体上に正極活物質、導電材及びバインダーの混合物を塗布した後、乾燥して製造され、必要に応じて、前記混合物に充填剤をさらに添加することもある。
【００２４】
前記正極活物質は、リチウムコバルト酸化物（ＬｉＣｏＯ２）、リチウムニッケル酸化物（ＬｉＮｉＯ２）などの層状化合物や、１つまたはそれ以上の遷移金属で置換された化合物；化学式Ｌｉ１＋ｘＭｎ２−ｘＯ４（ここで、ｘは０〜０．３３である）、ＬｉＭｎＯ３、ＬｉＭｎ２Ｏ３、ＬｉＭｎＯ２などのリチウムマンガン酸化物；リチウム銅酸化物（Ｌｉ２ＣｕＯ２）；ＬｉＶ３Ｏ８、ＬｉＦｅ３Ｏ４、Ｖ２Ｏ５、Ｃｕ２Ｖ２Ｏ７などのバナジウム酸化物；化学式ＬｉＮｉ１−ｘＭｘＯ２（ここで、Ｍ＝Ｃｏ、Ｍｎ、Ａｌ、Ｃｕ、Ｆｅ、Ｍｇ、ＢまたはＧａであり、ｘ＝０．０１〜０．３である）で表されるＮｉサイト型リチウムニッケル酸化物；化学式ＬｉＭｎ２−ｘＭｘＯ２（ここで、Ｍ＝Ｃｏ、Ｎｉ、Ｆｅ、Ｃｒ、ＺｎまたはＴａであり、ｘ＝０．０１〜０．１である）またはＬｉ２Ｍｎ３ＭＯ８（ここで、Ｍ＝Ｆｅ、Ｃｏ、Ｎｉ、ＣｕまたはＺｎである）で表されるリチウムマンガン複合酸化物；化学式のＬｉの一部がアルカリ土金属イオンで置換されたＬｉＭｎ２Ｏ４；ジスルフィド化合物；Ｆｅ２（ＭｏＯ４）３などを挙げることができるが、これらに限定されるものではない。
【００２５】
前記導電材は、通常、正極活物質を含んだ混合物の全重量を基準として１〜３０重量％で添加される。このような導電材は、当該電池に化学的変化を誘発せずに導電性を有するものであれば特に制限されるものではなく、例えば、天然黒鉛や人造黒鉛などの黒鉛；カーボンブラック、アセチレンブラック、ケチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などを使用することができる。
【００２６】
前記バインダーは、活物質と導電材などの結合及び集電体に対する結合を助ける成分であって、通常、正極活物質を含む混合物の全重量を基準として１〜３０重量％で添加される。このようなバインダーの例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブタジエンゴム、フッ素ゴム、様々な共重合体などを挙げることができる。
【００２７】
前記充填剤は、正極の膨張を抑制する成分として選択的に使用され、当該電池に化学的変化を誘発せずに繊維状材料であれば特に制限されるものではなく、例えば、ポリエチレン、ポリプロピレンなどのオレフィン系重合体、ガラス繊維、炭素繊維などの繊維状物質が使用される。
【００２８】
前記負極は、負極集電体上に負極活物質を塗布、乾燥して作製され、必要に応じて、上述したような成分が選択的にさらに含まれてもよい。
【００２９】
前記負極活物質としては、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１-ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０＜ｘ≦１；１≦ｙ≦３；１≦ｚ≦８）などの金属複合酸化物；リチウム金属；リチウム合金；ケイ素系合金；錫系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５などの金属酸化物；ポリアセチレンなどの導電性高分子；Ｌｉ−Ｃｏ−Ｎｉ系材料などを使用することができる。
【００３０】
前記分離膜は、正極と負極との間に介在し、高いイオン透過度及び機械的強度を有する絶縁性の薄い薄膜が使用される。一般に、分離膜の気孔径は０．０１〜１０μｍで、厚さは５〜３００μｍである。このような分離膜としては、例えば、耐化学性及び疎水性のポリプロピレンなどのオレフィン系ポリマー；ガラス繊維またはポリエチレンなどで作られたシートや不織布などが使用される。電解質としてポリマーなどの固体電解質が使用される場合には、固体電解質が分離膜を兼ねることもできる。
【００３１】
リチウム塩含有非水系電解液は、極性有機電解液とリチウム塩からなっている。電解液としては、非水系液状電解液、有機固体電解質、無機固体電解質などが使用される。
【００３２】
前記非水系液状電解液としては、例えば、Ｎ−メチル−２−ピロリジノン、プロピレンカーボネート、エチレンカーボネート、ブチレンカーボネート、ジメチルカーボネート、ジエチルカーボネート、γ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００３３】
前記有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００３４】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００３５】
前記リチウム塩は、前記非水系電解質に溶解しやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００３６】
また、非水系電解液には、充放電特性、難燃性などの改善を目的として、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもできる。
【００３７】
本発明はまた、前記電池セル折り曲げ装置を使用して電池セルの外周面を折り曲げる方法であって、
（ａ）電池セル折り曲げ装置上に電池セルを位置させ、電池セルの外周面を折り曲げる１次折り曲げ過程と、
（ｂ）折り曲げガイドの間隔を調節して電池セルの外周面を加圧する２次折り曲げ過程と、
（ｃ）折り曲げガイドによって加圧した状態で、電池セルの外周面に加熱部材を位置させて加熱と同時に折り曲げる３次折り曲げ過程と、
を含む折り曲げ方法を提供する。
【００３８】
一具体例において、前記過程（ｃ）の加熱温度は、１５０℃〜１９０℃の範囲であることが好ましく、より詳細には、１７０℃〜１９０℃の範囲であることが好ましい。
【００３９】
前記加熱温度が低すぎる場合、所望の折り曲げ部位の復元抑制効果を発揮できず、逆に、前記加熱温度が高すぎる場合、樹脂層と金属層とを含むラミネートシートからなる電池ケースの熱的損傷をもたらし得るため好ましくない。
【００４０】
具体的に、前記過程（ｃ）の加熱時間は１秒〜３秒の範囲であることが好ましく、折り曲げガイドによって加圧した状態で、電池セルの外周面に加熱部材を位置させて加熱と同時に折り曲げる過程を行い、１．５秒間隔で２回行うことが好ましい。
【００４１】
本発明はまた、前記折り曲げ方法で外周面が折り曲げられた電池セルを含む電池パックを提供する。
【００４２】
このような電池パックは、小型デバイスの電源として使用される電池セルに使用され得、デバイスの電源として使用される多数の電池セルを含む電池パックに単位電池としても好ましく使用され得る。
【００４３】
前記デバイスの好ましい例としては、携帯電話、携帯用コンピュータ、スマートフォン、タブレットＰＣ、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車、及び電力貯蔵装置などを挙げることができるが、これに限定されるものではない。
【図面の簡単な説明】
【００４４】
【図１】従来のパウチ型電池の一般的な構造に対する分解斜視図である。
【図２】本発明の一実施例に係る電池セル折り曲げ装置を示す模式図である。
【図３】本発明の一実施例に係る折り曲げ方法の順序を示す模式図である。
【図４】本発明の一実施例に係る折り曲げ方法の順序を示す模式図である。
【図５】本発明の一実施例に係る折り曲げ方法の順序を示す模式図である。
【図６】実験例１に係る折り曲げ部位の復元の程度を示すグラフである。
【発明を実施するための形態】
【００４５】
以下では、本発明の実施例に係る図面を参照して説明するが、これは本発明のより容易な理解のためのものであり、本発明の範疇がそれによって限定されるものではない。
【００４６】
図２は、本発明の一実施例に係る電池セル折り曲げ装置が模式的に示されている。
【００４７】
図２を参照すると、本発明に係る電池セル折り曲げ装置１００は、電池セルが収納されるベースプレート１１０、前記電池セルがベースプレート１１０上に収納された状態で、電池ケースの左側及び右側の外周面と電極組立体収納部の外面との間に挿入される一対の折り曲げガイド１２１，１２２、前記折り曲げガイド１２１，１２２に対応して電池ケースの外周面を電極組立体収納部の外面側に折り曲げ加圧する加圧ローラ１３１，１３２、及び前記加圧ローラ１３１，１３２に隣接して位置し、折り曲げられた電池ケースの外周面を加熱するための加熱部材１４１，１４２を含む構造となっている。
【００４８】
図３〜図５は、本発明の一実施例に係る折り曲げ方法の順序が模式的に示されている。
【００４９】
これら図面を参照して折り曲げ方法を説明すると、まず、電池セル２００は、第１のシート状ケース２１０の収納部２１２に正極／分離膜／負極構造の電極組立体（図示せず）を装着した後、それに対応する第２のシート状ケース２２０を熱融着させて所定の過程を通じて作製され、熱融着過程で収納部２１２の外周面方向にシール部２３０，２４０が形成される。ここで、第１のシート状ケース２１０と第２のシート状ケース２２０は１単位の部材であってもよく、独立した２単位の部材であってもよい。
【００５０】
その後、電池セル２００は、電池セル折り曲げ装置１００に形成されているベースプレート１１０上に搭載されて、シール部２３０，２４０の折り曲げ部位が折り曲げガイド１２１，１２２によって固定され、加圧ローラ１３１，１３２が下向きに移動してシール部２３０，２４０を垂直下方に折り曲げる。このとき、電池セル２００のシール部２３０，２４０は、加圧ローラ１３１，１３２の隣接部位に装着された加熱部材１４１，１４２によってシール部２３０，２４０が折り曲げられると同時に加熱されて、電池セルの側壁２１２ａ，２１２ｂに効果的に密着する。
【００５１】
以下、実施例を参照して本発明の内容を詳細に説明するが、本発明の範疇がそれによって限定されるものではない。
【００５２】
〔電池セルの製造〕
正極活物質としてＬｉＣｏＯ２９５重量％、Ｓｕｐｅｒ−Ｐ（導電剤）２．５重量％及びＰＶｄＦ（結合剤）２．５重量％を溶剤であるＮＭＰ（Ｎ−ｍｅｔｈｙｌ−２−ｐｙｒｒｏｌｉｄｏｎｅ）に添加して正極混合物スラリーを製造し、負極活物質として人造黒鉛９５重量％、Ｓｕｐｅｒ−Ｐ（導電剤）２．５重量％及びＰＶｄＦ（結合剤）２．５重量％を溶剤であるＮＭＰに添加して負極混合物スラリーを製造した後、アルミニウムホイルと銅ホイル上にそれぞれコーティング、乾燥及び圧着することで、正極及び負極を製造した。
【００５３】
分離膜としてセルガードＴＭを使用し、前記正極と負極及び前記分離膜を順に積層して電極組立体を構成した後、ラミネートシートのケースに前記電極組立体と電解液を注入した後、密封して、電池セルを製造した。
【００５４】
〔電池セル折り曲げ装置の構成〕
正極、分離膜及び負極を含む電極組立体を電池ケースに装着し、熱融着により密封された構造の電池セルの外周面を折り曲げるための折り曲げ装置であって、前記電池セルが搭載されるベースプレート、前記電池セルがベースプレート上に搭載された状態で、電池ケースの左側及び右側の外周面と電極組立体収納部の外面との間に挿入される一対の折り曲げガイド、前記折り曲げガイドに対応して電池ケースの外周面を電極組立体収納部の外面側に折り曲げ加圧する加圧ローラ、及び前記加圧ローラに隣接して位置し、折り曲げられた電池ケースの外周面を加熱するための加熱部材を含む電池セル折り曲げ装置を構成した。
【００５５】
＜実施例１＞
前記で製造された電池セルを、電池セル折り曲げ装置を用いて電池ケースの外周面を折り曲げた。このとき、加熱部材による加熱温度を１５０℃に設定して１．５秒間隔で２回加圧及び加熱することで、外周面が折り曲げられた電池セルを作製した。
【００５６】
＜実施例２＞
加熱部材の加熱温度を１８０℃に設定した以外は、実施例１と同一の構成で電池セルを作製した。
【００５７】
＜比較例１＞
加熱部材の加熱温度を２５℃に設定した以外は、実施例１と同一の構成で電池セルを作製した。
【００５８】
＜実験例１＞
前記実施例１〜２及び比較例１でそれぞれ作製された電池セルの折り曲げ部位の復元の程度を経時的に測定し、その結果を下記表１及び図６に示した。
【００５９】
【表１】
2016534538.tif 000003
【００６０】
前記実験の結果において、表１及び図６からわかるように、実施例１の電池セルの場合、時間が経過するにつれて折り曲げ部位の復元の程度が大きくない反面、比較例１の電池セルの場合、復元の程度が相対的に大きいことが確認できた。これは、電池セルの外周面をそれぞれ垂直に折り曲げて収納部の側壁に密着させる過程において、加熱部材を含む電池セル折り曲げ装置を使用することによって、時間が経過するにつれて折り曲げ部位の復元が抑制されることを確認することができ、１５０℃〜１８０℃の温度で優れた抑制効果があることを確認することができる。
【００６１】
本発明の属する分野における通常の知識を有する者であれば、上記の内容に基づいて本発明の範疇内で様々な応用及び変形を行うことが可能であろう。
【産業上の利用可能性】
【００６２】
以上で説明したように、本発明に係る電池セル折り曲げ装置は、電池セルの外周面を垂直に折り曲げて収納部の側壁に密着させる過程において前記電池セルの外周面を加熱する加熱部材を含むことによって、外周面の折り曲げと同時に加熱して、時間が経過するにつれて折り曲げ部位が復元されて発生し得る電池セルの寸法設計の不良を根本的に防止することができる。
【符号の説明】
【００６３】
１０  パウチ型二次電池
２０  電池ケース
３０  電極組立体、積層型電極組立体
４０  正極タブ、電極タブ
５０  負極タブ、電極タブ
６０  電極リード
７０  電極リード
８０  絶縁フィルム
９５  人造黒鉛
１００  装置
１１０  ベースプレート
１２１  ガイド
１２２  ガイド
１３１  加圧ローラ
１３２  加圧ローラ
１４１  加熱部材
１４２  加熱部材
２００  電池セル
２１０  第１のシート状ケース
２１２  側壁、収納部
２２０  第２のシート状ケース
２３０  シール部
２４０  シール部
【図１】
2016534538.tif 000004
【図２】
2016534538.tif 000005
【図３−４】
2016534538.tif 000006
【図５】
2016534538.tif 000007
【図６】
2016534538.tif 000008
【国際調査報告】
2016534538.tif 000009
2016534538.tif 000010
2016534538.tif 000011
2016534538.tif 000012